"低モジュラスのシーラント又は接着剤組成物であって、i任意に約15質量~約75質量のバイオベースコンテントを有する、イソシアネート及びポリオールを含むポリウレタンプレポリマー;及びiiロジンエステル、水素化ロジンエステル、又はそれらの混合物のうち少なくとも1種を含むモジュラス低下剤を含む、前記組成物。前記ポリウレタンプレポリマーが、a完全に天然油由来のポリオール;及びb天然油-石油ブレンドのポリオールを含む、請求項1に記載の組成物。前記ポリウレタンプレポリマーが、a触媒;b乾燥剤、又はc可塑剤のうち少なくとも1種を更に含む、請求項1に記載の組成物。前記モジュラス低下剤が、水素化ロジンのグリセロールエステル、水素化ロジンのペンタエリスリトールエステル、又はそれらの混合物のうち少なくとも1種を含む、請求項1に記載の組成物。前記モジュラス低下剤が、シーラント組成物の場合に、85psi以下の、任意に約40psi~約85psiの100モジュラスを提供するのに十分な量で、又は接着剤組成物の場合に、100psi以下の、任意に約86psi~約100psiの100モジュラスを提供するのに十分な量で組成物中に存在する、請求項1に記載の組成物。前記モジュラス低下剤が、シーラント組成物中に、約0.5質量~約2質量の量で、又は接着剤組成物中に、約1質量~約5質量の量で存在する、請求項1に記載の組成物。請求項1から6までのいずれか1項に記載の1成分の湿気硬化性ポリウレタンシーラント組成物であって、前記シーラントが、約5質量~約28質量のバイオベースコンテント、約40psi~約85psiの100モジュラス、約400~約850の破断点伸び、約20~約50のショアA硬度、約150psi~約405psiの引っ張り強さ、24°Cで約3500ポイズ~約8500ポイズの粘度、又は約0~約0.18インチの撓みのうち少なくとも1つを示す、前記組成物。請求項1から6までのいずれか1項に記載の湿気硬化性ポリウレタン接着剤組成物であって、前記接着剤が、約10質量~約20質量のバイオベースコンテント、約100psi~約175psiの接着剤強度、又は24°Cで約1200ポイズ~約2000ポイズの粘度のうち少なくとも1つを示す、前記組成物。完全に天然油由来のポリオールが、約3400グラム/モル~約4000グラム/モルの平均分子量Mn、2の官能価、及び33~40のヒドロキシル価のうち少なくとも1つを有する、100のヒマシ油系ポリオールである、請求項7又は8に記載の組成物。天然油-石油ブレンドのポリオールが、2~約2.75の官能価を有するヒマシ油-石油ブレンドのポリオールを含む、請求項7又は8に記載の組成物。イソシアネートが、トルエンジイソシアネートTDI、メチレンジフェニルジイソシアネートMDI、フェニレンジイソシアネート、キシリレンジイソシアネート、ジフェニルメタンジイソシアネート、ポリフェニルメタンポリイソシアネートポリマーMDI、ナフタレンジイソシアネート、トリフェニルメタントリイソシアネート、ジフェニルスルホンジイソシアネート、シクロヘキサンジイソシアネート、エチレンジイソシアネート、プロピレンジイソシアネート、テトラメチレンジイソシアネート、ヘキサメチレンジイソシアネート、イソホロンジイソシアネートIPDI、これらのダイマー又はトリマー、あるいはそれらの混合物のうち少なくとも1種を含む、請求項7又は8に記載の組成物。イソシアネートが、トルエン2,4-ジイソシアネート、トルエン2,6-ジイソシアネート、ナフチレン1,5-ジイソシアネート、4,4’-メチレンジフェニルジイソシアネート、2,4’-メチレンジフェニルジイソシアネート、1-メチル-2,4-ジイソシアナトシクロヘキサン、1-メチル-2,6-ジイソシアナトシクロヘキサン、4,4’-ジシクロヘキシルメタンジイソシアネート、ウレトジオンジイソシアネート、イソシアヌレートトリイソシアネート、ヘキサメチレン-1,6-ジイソシアネート、テトラメチレン-1,4-ジイソシアネート、シクロヘキサン-1,4-ジイソシアネート、ヘキサヒドロトリレンジイソシアネート及び異性体、1-メトキシフェニル-2,4-ジイソシアネート、ジフェニルメタン-4,4’-ジイソシアネート、4,4’-ビフェニレンジイソシアネート、3,3’-ジメトキシ-4,4’-ビフェニルジイソシアネート、3,3’-ジメチル-4,4’-ビフェニルジイソシアネート;及び3,3’-ジメチルジフェニルメタン-4,4’-ジイソシアネート、1-イソシアナトメチル-3-イソシアナト-1,5,5-トリメチルジイソシアネート、それらのダイマー又はトリマー、あるいはそれらの混合物のうち少なくとも1種を含む、請求項7又は8に記載の組成物。有機充填剤、無機充填剤、可塑剤、連鎖延長剤、酸化防止剤、紫外線安定剤、光安定剤、殺菌剤、殺黴剤、殺生剤、難燃剤、表面添加剤、着色剤、溶剤、鉱物油、チキソトロープ剤、分散剤、接着促進剤、触媒、消泡剤、貯蔵安定剤、潜在性硬化剤、乾燥剤、硬化遅延剤、又はそれらの混合物を含む少なくとも1種の添加剤を更に含む、請求項7又は8に記載の組成物。硬化して反応生成物を形成することが可能な低モジュラスの、湿気硬化性ポリウレタンシーラント又は接着剤の製造方法であって、イソシアネートとポリオールを含み、約15質量~約75質量のバイオベースコンテントを有するポリウレタンプレポリマーを提供する工程、及び前記ポリウレタンプレポリマーと、iロジンエステル、水素化ロジンエステル、又はそれらの混合物のうち少なくとも1種を含むモジュラス低下剤、iia触媒;b乾燥剤、又はc可塑剤のうち少なくとも1種、及びiii任意に有機充填剤、無機充填剤、連鎖延長剤、酸化防止剤、紫外線安定剤、光安定剤、殺菌剤、殺黴剤、殺生剤、難燃剤、表面添加剤、着色剤、溶剤、鉱物油、チキソトロープ剤、分散剤、接着促進剤、消泡剤、貯蔵安定剤、潜在性硬化剤、硬化遅延剤、又はそれらの混合物を含む少なくとも1種の添加剤とを、ポリウレタンシーラント又は接着剤を生成するのに十分な時間にわたり混合する工程を含む、前記製造方法。ロジンエステルが、水素化ロジンのグリセロールエステル、水素化ロジンのペンタエリスリトールエステル、又はそれらの混合物のうち少なくとも1種を含む、請求項14に記載の方法。前記ポリウレタンプレポリマーが、a完全に天然油由来のポリオール;及びb天然油-石油ブレンドのポリオールを含む、請求項14に記載の方法。ポリウレタンシーラント又は接着剤組成物のモジュラスの低下方法であって、ロジンエステル、水素化ロジンエステル、又はそれらの混合物のうち少なくとも1種を含むモジュラス低下剤を、イソシアネート及びポリオールを含むポリウレタンプレポリマーを含む組成物中に導入する工程を含み、前記ポリオールは任意に約15質量~約75質量のバイオベースコンテントを有し;その際、前記モジュラス低下剤が、シーラント組成物の伸び100時の伸張モジュラスを、ASTMD-412に従って測定して約72psi未満まで低下させる、前記方法。"